Procédé de synthèse (100) d’au moins une couche cristalline d’oxydes mixtes de manganèse et de zinc d’une composition Zn x Mn y O z , où x, y et z représentent des coefficients stœchiométriques supérieurs à 0, ledit procédé de synthèse (100) d’au moins une couche cristalline d’oxydes mixtes de manganèse et de zinc d’ une composition Zn x Mn y O z , étant mis en œuvre dans une enceinte d’un réacteur plasma basse pression, ladite pression dans ladite enceinte étant maintenue entre 10 Pa et 10 5 Pa, avantageusement entre 10 Pa et 100 Pa, ledit procédé de synthèse d’au moins une couche cristalline d’oxydes mixtes de manganèse et de zinc d’ une composition Zn x Mn y O z , comprenant : - la formation d’une décharge plasma (110) à partir d’un gaz plasmagène, - au moins une injection (120) dans l’enceinte du réacteur d’un gaz réactif qui comporte une quantité prédéterminée : d’au moins un gaz réducteur ou d’au moins un gaz oxydant de manière à maintenir un environnement oxydoréducteur contrôlé dans l’enceinte du réacteur, - une injection (130) sous forme de nébulisât, et/ou de vapeur : d’une quantité prédéterminée de précurseurs de manganèse et d’une quantité prédéterminée de précurseurs de zinc, simultanément ou successivement, - la synthèse et dépôt (140) de la couche de Zn x Mn y O Z sur un substrat, ladite synthèse et ledit dépôt étant réalisés à une température du substrat inférieure ou égale à 400°C, avantageusement inférieure ou égale à 200°C. Procédé (100) selon la revendication précédente, dans lequel ladite synthèse et ledit dépôt (140) sont réalisés à une température du substrat inférieure ou égale à 50°C, avantageusement inférieure à 30°C. Procédé (100) selon l’une des revendications précédentes, dans lequel le procédé (100) est réalisé sans étape de recuit de l’au moins une couche cristalline d’oxydes mixtes de manganèse et de zinc d’une composition Zn x Mn y O z . Procédé (100) selon l’une des revendications précédentes, dans lequel le gaz réactif comporte de l’oxygène moléculaire, de l’ozone, de la vapeur d’eau, ou leurs mélanges. Procédé (100) selon l’une des revendications précédentes, dans lequel le gaz réactif comporte des molécules réductrices choisies parmi : le monoxyde de carbone, le dioxyde de carbone, CH 4 , NH 3 , méthanol, propanol, ou tout autre hydrocarbure pouvant réagir avec l’oxygène dans le plasma, ou leurs mélanges. Procédé (100) selon l’une des revendications précédentes, caractérisé en ce qu’il est réalisé en une seule étape, avantageusement d’une durée inférieure à 1 heure. Procédé (100) selon l’une des revendications précédentes, dans lequel le plasma est réalisé par un générateur électrique alternatif, par radiofréquence inductive ou capacitive, ou une source microonde RCE (résonance cyclotron électronique), ou par l’application d’une tension électrique continue. Couche cristalline d’oxydes mixtes de manganèse et de zinc d’une composition Zn x Mn y O z , où x>0, y>0 et z>0, obtenue selon le procédé de l’une quelconque des revendications précédentes, ladite couche d’oxydes mixtes de manganèse et de zinc étant d’une épaisseur de l’ordre du nanomètre à une épaisseur de l’ordre de la dizaine de micromètres. Cathode d’une batterie zinc-ion (ZIB) comprenant, sur un substrat conducteur, au moins une couche d’oxydes mixtes de manganèse et de zinc de formule ZnxMnyOz ou x>0, y>0 et z>0 issue du procédé selon l’une des revendications 1 à 7. Cathode selon la revendication précédente dans laquelle x=1, y=2 et z=4. Cathode selon l’une des revendications 9 ou 10, dans laquelle le substrat est un métal conducteur, par exemple choisi parmi la liste suivante : Al, Cu, Pt, Ag, acier, acier inox. ou un de leur alliage de ces métaux. Cathode selon l’une des revendications 9 à 11, dans laquelle le substrat est un polymère conducteur ou un polymère recouvert d’une couche de matériau conducteur, sous forme de feuilles ou de plaques. Cathode selon l’une des revendications 8 à 12, - ladite cathode ne comprenant pas de couche protectrice, recouvrant ladite couche d’oxyde mixte, et dans laquelle - ladite au moins une couche d’oxydes mixte ne comprenant pas de colle ou de liant. Batterie Zn-ion (ZIB) comprenant : au moins une cathode selon l’une des revendications 8 à 13, au moins une anode comprenant du zinc, et au moins un électrolyte d’au moins un sel de zinc et/ou de manganèse.